(57)【要約】【課題】塗布作業中の粘度変化がほとんどなく、粘度管理が容易で作業性に優れ、且つ均一な厚さのプライマー層を形成することのできるプライマー組成物を提供する。【解決手段】多官能エポキシ樹脂、ビスフェノール型エポキシ樹脂、イミダゾール、及びトルエンとメチルエチルケトンとの混合溶媒を含むプライマー組成物において、前記ビスフェノール型エポキシ樹脂は、前記多官能エポキシ樹脂１００重量部に対して８０〜１２０重量部、前記イミダゾールは、前記多官能エポキシ樹脂１００重量部に対して１〜１０重量部、及び前記トルエンとメチルエチルケトンとの混合溶媒は、前記プライマー組成物に対して６０重量％を超え９９．５重量％未満含まれることを特徴とするプライマー組成物とする。【選択図】なし【特許請求の範囲】
【請求項１】
多官能エポキシ樹脂、ビスフェノール型エポキシ樹脂、イミダゾール、及びトルエンとメチルエチルケトンとの混合溶媒を含むプライマー組成物において、
前記ビスフェノール型エポキシ樹脂は、前記多官能エポキシ樹脂１００重量部に対して８０〜１２０重量部、
前記イミダゾールは、前記多官能エポキシ樹脂１００重量部に対して１〜１０重量部、及び
前記トルエンとメチルエチルケトンとの混合溶媒は、前記プライマー組成物に対して６０重量％を超え９９．５重量％未満含まれることを特徴とするプライマー組成物。
【請求項２】
ビスフェノール型エポキシ樹脂、ノボラック型エポキシ樹脂、イミダゾール、及びトルエンとメチルエチルケトンとの混合溶媒を含むプライマー組成物において、
前記ノボラック型エポキシ樹脂は、前記ビスフェノール型エポキシ樹脂１００重量部に対して３０〜７０重量部、
前記イミダゾールは、前記ビスフェノール型エポキシ樹脂１００重量部に対して１〜１０重量部、及び
前記トルエンとメチルエチルケトンとの混合溶媒は、前記プライマー組成物に対して６０重量％を超え９９．５重量％未満含まれることを特徴とするプライマー組成物。
【請求項３】
前記混合溶媒において、トルエン１に対するメチルエチルケトンの重量割合が、０．２５〜１．５であることを特徴とする請求項１又は２に記載のプライマー組成物。
【請求項４】
金属部品とエポキシ樹脂とがプライマー層を介して接合された電気絶縁用注型品であって、
前記プライマー層が、請求項１〜３のいずれか一項に記載のプライマー組成物を硬化させたものであることを特徴とする電気絶縁用注型品。
【請求項５】
金属部品とエポキシ樹脂とがプライマー層を介して接合された電気絶縁用注型品の製造方法であって、
請求項１〜３のいずれか一項に記載のプライマー組成物を金属部品の表面に塗布し、半硬化させてプライマー層を形成する工程、及び
前記プライマー層が形成された金属部品を型内に配置した後、エポキシ樹脂を前記型内に注入し、硬化させる工程
を含むことを特徴とする電気絶縁用注型品の製造方法。
【発明の詳細な説明】
【技術分野】
【０００１】
本発明は、プライマー組成物、並びに電気絶縁用注型品及びその製造方法に関するものであり、特に、ＳＦ６ガスを絶縁媒体として用いるガス絶縁開閉装置（ＧＩＳ）及びガス複合開閉器（ＧＣＢ）、並びにガス絶縁変圧器の水分測定装置において使用されるプライマー組成物、並びに電気絶縁用注型品及びその製造方法に関するものである。
【背景技術】
【０００２】
屋外で使用される電気機器は、季節及び昼夜等による気温の変化（温度サイクル）に長期間さらされる。中でも、金属部品をエポキシ樹脂中に埋め込んだ電気絶縁用注型品では、この温度サイクルによって、金属部品とエポキシ樹脂との境界面に、それらの線膨張係数の違いに起因する応力が発生する。また一般に、電気絶縁用注型品では、少なくとも２０年〜３０年の耐久性が要求されるので、使用年数に相当する温度サイクルによって金属部品とエポキシ樹脂との境界面に繰返し応力が発生する。従って、これらの応力により、金属部品とエポキシ樹脂との密着力が徐々に低下し、それらが剥離してしまうことがある。そして、この剥離により形成されたギャップ部では、部分放電が発生してエポキシ樹脂内に放電ツリーが進展し、最終的には、絶縁物の内部破壊に至ることがある。
【０００３】
一方、金属部品とエポキシ樹脂との境界面にプライマー層を形成することによって、金属部品とエポキシ樹脂との密着力を強固にし、それらの剥離を抑制した電気絶縁用注型品がある。このような電気絶縁用注型品は、特定のプライマー組成物を金属部品の表面に塗布し、硬化又は半硬化させてプライマー層を形成し、該プライマー層が形成された金属部品を型内に配置した後、エポキシ樹脂を該型内に注入し、硬化させることによって製造される。ここで用いられるプライマー組成物としては、ビスフェノール型エポキシ樹脂、ポリビニルブチラール、フェノール樹脂、及びアセトンとアルコールとの混合溶媒を含むもの（例えば、特許文献１及び２参照）や、液状のオルソクレゾールノボラック変性ビスフェノールＡ型エポキシ樹脂、ブチラール樹脂、フェノール樹脂、及びアセトンとアルコールとの混合溶媒を含むもの（例えば、特許文献３参照）が知られている。
【０００４】
【特許文献１】特許第３０７４０３２号公報
【特許文献２】特許第３３８８８１２号公報
【特許文献３】特許第３４３２２４５号公報
【発明の開示】
【発明が解決しようとする課題】
【０００５】
しかしながら、特許文献１〜３のプライマー組成物では、揮発性の高いアセトンを含む混合溶媒を使用しているため、塗布作業中にアセトンが容易に揮発してプライマー組成物の粘度が変化するという問題があった。すなわち、アセトンの揮発によって粘度が高くなったプライマー組成物を金属部品の表面に塗布すると、プライマー層が厚くなりすぎてしまい、金属部品とエポキシ樹脂とを十分に密着させることができなかった。一方、このようなプライマー組成物の粘度管理を行なおうとしても、揮発性の高いアセトンを使用している限り、粘度測定や溶媒添加等を頻繁に行う必要があり、作業性が著しく低下するという問題もあった。
【０００６】
本発明は、上記のような問題を解決するためになされたものであり、塗布作業中において粘度変化がほとんどなく、粘度管理が容易で作業性に優れ、且つ均一な厚さのプライマー層を形成することのできるプライマー組成物を提供することを目的とする。
また、本発明は、金属部品とエポキシ樹脂との密着力に優れた電気絶縁用注型品及びその製造方法を提供することを目的とする。
【課題を解決するための手段】
【０００７】
本発明は、多官能エポキシ樹脂、ビスフェノール型エポキシ樹脂、イミダゾール、及びトルエンとメチルエチルケトンとの混合溶媒を含むプライマー組成物において、前記ビスフェノール型エポキシ樹脂は、前記多官能エポキシ樹脂１００重量部に対して８０〜１２０重量部、前記イミダゾールは、前記多官能エポキシ樹脂１００重量部に対して１〜１０重量部、及び前記トルエンとメチルエチルケトンとの混合溶媒は、前記プライマー組成物に対して６０重量％を超え９９．５重量％未満含まれることを特徴とするプライマー組成物である。
【０００８】
また、本発明は、ビスフェノール型エポキシ樹脂、ノボラック型エポキシ樹脂、イミダゾール、及びトルエンとメチルエチルケトンとの混合溶媒を含むプライマー組成物において、前記ノボラック型エポキシ樹脂は、前記ビスフェノール型エポキシ樹脂１００重量部に対して３０〜７０重量部、前記イミダゾールは、前記ビスフェノール型エポキシ樹脂１００重量部に対して１〜１０重量部、及び前記トルエンとメチルエチルケトンとの混合溶媒は、前記プライマー組成物に対して６０重量％を超え９９．５重量％未満含まれることを特徴とするプライマー組成物である。
【０００９】
さらに、本発明は、金属部品とエポキシ樹脂とがプライマー層を介して接合された電気絶縁用注型品であって、前記プライマー層が、前記プライマー組成物を硬化させたものであることを特徴とする電気絶縁用注型品である。
加えて、本発明は、金属部品とエポキシ樹脂とがプライマー層を介して接合された電気絶縁用注型品の製造方法であって、前記プライマー組成物を金属部品の表面に塗布し、半硬化させてプライマー層を形成する工程、及び前記プライマー層が形成された金属部品を型内に配置した後、エポキシ樹脂を前記型内に注入し、硬化させる工程を含むことを特徴とする電気絶縁用注型品の製造方法である。
【発明の効果】
【００１０】
本発明によれば、塗布作業中の粘度変化がほとんどなく、粘度管理が容易で作業性に優れ、且つ均一な厚さのプライマー層を形成することのできるプライマー組成物を提供することができる。
【発明を実施するための最良の形態】
【００１１】
本発明のプライマー組成物は、トルエンとメチルエチルケトンとの混合溶媒を含む。トルエン及びメチルエチルケトンは、アセトンに比べて、蒸気圧がはるかに低く〔２０℃の場合：トルエン（０．００３２ＭＰａ）、メチルエチルケトン（０．００９５ＭＰａ）、アセトン（０．０２４ＭＰａ）〕、揮発性が低い。本発明では、このような揮発性の低いトルエンとメチルエチルケトンとの混合溶媒を、該混合溶媒に対する溶解性に優れた所定の成分と組み合わせることによって、塗布作業中の粘度変化がほとんどなく、粘度管理が容易で作業性に優れ、且つ均一な厚さのプライマー層を形成することのできるプライマー組成物を提供することができる。
【００１２】
本発明のプライマー組成物において、トルエンとメチルエチルケトンとの混合溶媒は、６０重量％を超え９９．５重量％未満、好ましくは７０〜９９重量％の範囲で含まれる。６０重量％以下及び９９．５重量％以上になると、金属部品とエポキシ樹脂との間の十分な接着強度が得られないので好ましくない。また、トルエン１に対するメチルエチルケトンの重量割合は、０．２５〜１．５が好ましく、１がより好ましい。前記メチルエチルケトンの重量割合が、１．５を超えると、プライマー組成物中の溶媒が蒸発し易くなるので、塗布作業中にプライマー組成物の粘度変化が大きくなり、金属部品とエポキシ樹脂との間の接着強度が低下する傾向にある。一方、前記メチルエチルケトンの重量割合が、０．２５未満であると、プライマー組成物を金属部品の表面に塗布して半硬化させる際に、溶媒が十分に揮発しなかったり、乾燥時間が長くなったりして作業性が低下する傾向にある。
【００１３】
本発明の第一のプライマー組成物は、前記混合溶媒に加えて、多官能エポキシ樹脂、ビスフェノール型エポキシ樹脂及びイミダゾールを含む。
本発明の第一のプライマー組成物における多官能エポキシ樹脂としては、特に限定されることはなく、例えば、３官能型や４官能型のものを用いることができる。具体的には、３官能型エポキシ樹脂としては、以下の一般式（１）及び（２）によって表されるものを用いることができる。
【００１４】
【化１】
2007077358.tif 000002
【００１５】
ここで、一般式（１）中、ｎは、０〜１０の範囲である。
【００１６】
【化２】
2007077358.tif 000003
【００１７】
また、４官能型エポキシ樹脂としては、以下の一般式（３）によって表されるものを用いることができる。
【００１８】
【化３】
2007077358.tif 000004
【００１９】
前記多官能エポキシ樹脂の中でも、一般式（１）を有し、且つｎがほぼ０である３官能型エポキシ樹脂は、比較的低粘度で架橋密度を高くすることができ、ガラス転移温度の高いプライマー組成物を得ることができるのでより好ましい。このようなガラス転移温度の高いプライマー組成物を用いれば、電気絶縁用注型品の耐熱性を向上させることができると共に、高温での接着強度を向上させて機器の信頼性を高めることができる。
また、前記多官能エポキシ樹脂としては、一般に広く市販されているエピコート１０３２Ｈ６０（ジャパンエポキシレジン（株）製）などを用いることも可能である。
【００２０】
本発明の第一のプライマー組成物におけるビスフェノール型エポキシ樹脂としては、特に制限されることはなく、例えば、２，２’−ビス（４−ヒドロキシフェニル）プロパンとエポクロヒドリンとを直接反応させることにより得られる樹脂や、２，２’−ビス（４−ヒドロキシフェニル）メタンとエポクロヒドリンとを直接反応させることにより得られる樹脂などを用いることができる。具体的には、ビスフェノール型エポキシ樹脂としては、以下の一般式（４）によって表されるものを用いることができる。
【００２１】
【化４】
2007077358.tif 000005
【００２２】
ここで、一般式（４）中、ｎは、エポキシ当量が１７０〜５０００（ｇ／ｅｑｉｖ．）となる値の範囲である。この一般式（４）を有するビスフェノール型エポキシ樹脂の中でも、４５０〜２２００（ｇ／ｅｑｉｖ．）のエポキシ当量を有するものは、接着強度及び混合溶媒に対する溶解性に優れるのでより好ましい。
また、本発明の第一のプライマー組成物におけるビスフェノール型エポキシ樹脂としては、一般に広く市販されているエピコート１００１及びエピコート１００４（いずれもジャパンエポキシレジン（株）製）などを用いることも可能である。
【００２３】
本発明の第一のプライマー組成物において、ビスフェノール型エポキシ樹脂は、多官能エポキシ樹脂１００重量部に対して、８０〜１２０重量部、好ましくは８５〜１１５重量部含まれる。８０重量部未満であると、プライマー組成物から形成されるプライマー層の柔軟性が低下し、該プライマー層が硬くなりすぎるので好ましくない。また、１２０重量部を超えると、プライマー組成物が乾燥し難くなり、混合溶媒によるプライマー層の膨れが生じるので好ましくない。
【００２４】
本発明の第一のプライマー組成物におけるイミダゾールとしては、特に制限されることはなく、各種のイミダゾールを用いることができる。このようなイミダゾールとしては、２−メチルイミダゾール、２−エチル−４−メチルイミダゾール、２−フェニルイミダゾール、２−メチル−４−フェニルイミダゾール、１−イソブチル−２−メチルイミダゾール、１−ベンジル−２−メチルイミダゾール、１−シアノエチル−２−エチル−４−メチルイミダゾール及び１−シアノエチル−２−フェニル−４，５−ジ（シアノエトキシメチル）イミダゾールを例示することができる。これらのイミダゾールの中でも、溶解性の観点から、室温にて液状のもの、すなわち、２−エチル−４−メチルイミダゾール、１−イソブチル−２−メチルイミダゾール、１−ベンジル−２−メチルイミダゾール、１−シアノエチル−２−エチル−４−メチルイミダゾール及び１−シアノエチル−２−フェニル−４，５−ジ（シアノエトキシメチル）イミダゾールが好ましい。
【００２５】
本発明の第一のプライマー組成物において、イミダゾールは、多官能エポキシ樹脂１００重量部に対して、１〜１０重量部、好ましくは３〜７重量部含まれる。１重量部未満であると、プライマー組成物が十分に硬化せずに、注型樹脂（エポキシ樹脂）中に拡散してしまうので好ましくない。また、１０重量部を超えると、プライマー組成物の硬化速度が速くなりすぎてしまい、エポキシ樹脂の注型前に硬化が完結し、金属部品とエポキシ樹脂との十分な接着ができなくなるので好ましくない。
【００２６】
本発明の第二のプライマー組成物は、前記混合溶媒に加えて、ビスフェノール型エポキシ樹脂、ノボラック型エポキシ樹脂及びイミダゾールを含む。
本発明の第二のプライマー組成物におけるビスフェノール型エポキシ樹脂は、前記第一のプライマー組成物におけるビスフェノール型エポキシ樹脂と同じである。
【００２７】
本発明の第二のプライマー組成物におけるノボラック型エポキシ樹脂としては、特に制限されることはなく、例えば、以下の一般式（５）によって表されるものを用いることができる。
【００２８】
【化５】
2007077358.tif 000006
【００２９】
一般式（５）中、ＲはＨ又はＣＨ３であり、ｎは０〜１０である。中でも、ＲがＣＨ３であるノボラック型エポキシ樹脂は、耐熱性及び吸湿性に優れるのでより好ましい。
また、前記ノボラック型エポキシ樹脂としては、一般に広く市販されているＥＣＮ−１２９９（ジャパンエポキシレジン製）などを用いることも可能である。
【００３０】
本発明の第二のプライマー組成物において、ノボラック型エポキシ樹脂は、ビスフェノール型エポキシ樹脂１００重量部に対して、３０〜７０重量部、好ましくは３５〜６５重量部含まれる。３０重量部未満であると、プライマー組成物のガラス転移温度が低下し、耐熱性が低下するので好ましくない。また、７０重量部を超えると、プライマー組成物から形成されるプライマー層の柔軟性が低下し、該プライマー層が硬くなりすぎてしまうので好ましくない。
【００３１】
本発明の第二のプライマー組成物におけるイミダゾールは、前記第一のプライマー組成物のイミダゾールと同じである。
また、本発明の第二のプライマー組成物において、イミダゾールは、ビスフェノール型エポキシ樹脂１００重量部に対して、１〜１０重量部、好ましくは３〜７重量部含まれる。１重量部未満であると、プライマー組成物が十分に硬化せず、注型樹脂（エポキシ樹脂）中に拡散してしまうので好ましくない。また、１０重量部を超えると、プライマー組成物の硬化速度が速くなりすぎてしまい、エポキシ樹脂の注型前に硬化が完結し、エポキシ樹脂との十分な接着ができなくなるので好ましくない。
【００３２】
本発明の第一及び第二のプライマー組成物は、前記所定の成分を所定の配合割合で混合することにより得ることができる。混合方法は、特に制限されず、公知の方法により混合すればよい。
【００３３】
本発明の電気絶縁用注型品は、本発明の第一又は第二のプライマー組成物を用いて製造することができる。本発明の電気絶縁用注型品の構成及び製造方法について、図１を基にして説明する。
【００３４】
図１は、本発明の電気絶縁用注型品の断面図である。図１において、電気絶縁用注型品は、金属部品１とエポキシ樹脂２とがプライマー層３を介して接合されている。
本発明の電気絶縁用注型品の製造方法に関し、まず、金属部品１の表面に、本発明の第一又は第二のプライマー組成物を、刷毛、スプレー及びディッピング等によって塗布し、室温にて自然乾燥させた後、５０〜１５０℃の温度で０．１〜５時間加熱することにより半硬化させてプライマー層３を形成する。５０℃未満又は０．１時間未満で加熱すると、プライマー組成物が硬化せずに、エポキシ樹脂中に拡散してしまう傾向にあるので好ましくない。また、１５０℃又は５時間を超えて加熱すると、エポキシ樹脂の注型前に硬化が完結し、金属部品とエポキシ樹脂との十分な接着ができなくなる傾向にあるので好ましくない。ここで、金属部品１は、密着性を向上させる観点から、プライマー組成物の塗布前に、予めサンドブラスト処理を施してもよい。
【００３５】
次に、前記プライマー層３が形成された金属部品１を型内に配置した後、エポキシ樹脂３を前記型内に注入し、８０〜１９０℃の温度で１０分〜３６時間加熱することにより硬化させる。８０℃未満又は１０分未満で加熱すると、エポキシ樹脂が十分に硬化せず、また１９０℃又は３６時間を超えて加熱すると、エポキシ樹脂が加熱劣化してしまう傾向にあるので好ましくない。
このようにして得られた本発明の電気絶縁用注型品は、金属部品とエポキシ樹脂との密着力に優れたものとなる。
【実施例】
【００３６】
以下、実施例により本発明の詳細を説明するが、これらによって本発明が限定されるものではない。
［実施例１］
実施例１では、プライマー組成物におけるトルエンとメチルエチルケトンとの混合溶媒（トルエンとメチルエチルケトンとの重量比は１：１である）の濃度を、２０、４０、５０、６０、７０、８０、９０、９５、９９、９９．５及び１００重量％と変化させた場合の引張強度を評価した。
ここで、プライマー組成物には、混合溶媒以外の成分としてビスフェノール型エポキシ樹脂（エピコート１００４）１００重量部、ノボラック型エポキシ樹脂（ＥＣＮ−１２９９）５０重量部及び２−エチル−４−メチルイミダゾール５重量部を含むものを用いた。
また、引張強度は、３ｍｍの厚さを有する銅板に、調製したプライマー組成物を塗布して挟み込み、１５０℃で３時間加熱して硬化させたものを試験サンプルとし、オートグラフ装置（島津製作所（株）製、ＡＤ−５００Ｇ）を用いて、２５℃、１ｍｍ／分の引張速度で測定した。このようにして得られた結果を図２に示す。
図２に示されるように、混合溶媒の濃度が６０重量％を超え９９．５重量％未満のプライマー組成物では、６０重量％以下及び９９．５重量％以上のものと比べて、より優れた引張強度を有していた。
【００３７】
実施例２〜４及び比較例１〜２では、多官能エポキシ樹脂、ビスフェノール型エポキシ樹脂、イミダゾール及び混合溶媒を含むプライマー組成物を調製し、粘度、ガラス転移温度及び引張強度について評価した。
粘度は、プライマー組成物の初期粘度及び２５℃で１時間放置後の粘度について、Ｅ型粘度計（東機産業（株）製、ＲＥ１０５Ｕ）を用いて２５℃にて測定した。
ガラス転移温度は、プライマー組成物を加熱硬化したものを試験サンプルとし、示差走査熱分析装置（ＭＡＣ  ＳＣＩＥＮＣＥ（株）製、ＤＳＣ３１００）を用いて、１０℃／分の昇温速度で測定した。
引張強度は、前記実施例１と同様にして測定した。
【００３８】
［実施例２]
多官能エポキシ樹脂（エピコート１０３２Ｈ６０）１００ｇ、ビスフェノール型エポキシ樹脂（エピコート１００１）１００ｇ、２−エチル−４−メチルイミダゾール５ｇ、及び混合溶媒１８４６ｇ（トルエン：９２３ｇ、メチルエチルケトン：９２３ｇ）を混合することによりプライマー組成物を調製し、上記評価を行った。
【００３９】
［実施例３]
ビスフェノール型エポキシ樹脂（エピコート１００１）の配合量を８０ｇ、混合溶媒の配合量を１６６６ｇ（トルエン：８３３ｇ、メチルエチルケトン：８３３ｇ）に変更した以外は、実施例２と同様にしてプライマー組成物を調製し、上記評価を行った。
【００４０】
［実施例４]
ビスフェノール型エポキシ樹脂（エピコート１００１）の配合量を１２０ｇ、混合溶媒の配合量を２０２６ｇ（トルエン：１０１３ｇ、メチルエチルケトン：１０１３ｇ）に変更した以外は、実施例２と同様にしてプライマー組成物を調製し、上記評価を行った。
【００４１】
［比較例１］
ビスフェノール型エポキシ樹脂（エピコート１００１）の配合量を７０ｇ、混合溶媒の配合量を１５７６ｇ（トルエン：１４１８ｇ、メチルエチルケトン：１５８ｇ）に変更した以外は、実施例２と同様にしてプライマー組成物を調製し、上記評価を行った。
【００４２】
［比較例２］
ビスフェノール型エポキシ樹脂（エピコート１００１）の配合量を１３０ｇ、混合溶媒の配合量を２１１６ｇ（トルエン：６３５ｇ、メチルエチルケトン：１４８１ｇ）に変更した以外は、実施例２と同様にしてプライマー組成物を調製し、上記評価を行った。
【００４３】
実施例２〜４及び比較例１〜２の結果を表１に示す。
【００４４】
【表１】
2007077358.tif 000007
【００４５】
表１に示されているように、実施例の２〜４のプライマー組成物は、２５℃で１時間放置しても粘度変化がほとんどなく、さらにガラス転移温度及び引張強度に優れていた。
これに対して比較例１のプライマー組成物は、粘度変化が大きいと共に、引張強度が低く、十分な接着性能が得られなかった。また、比較例２のプライマー組成物は、粘度変化が大きかった。
【００４６】
実施例５〜７及び比較例３〜４では、ビスフェノール型エポキシ樹脂、ノボラック型エポキシ樹脂、イミダゾール及び混合溶媒を含むプライマー組成物を調製し、粘度、ガラス転移温度及び引張強度について評価した。
なお、粘度、ガラス転移温度及び引張強度については、前記実施例と同様にして測定した。
【００４７】
［実施例５］
ビスフェノール型エポキシ樹脂（エピコート１００４）１００ｇ、ノボラック型エポキシ樹脂（ＥＣＮ−１２９９）５０ｇ、２−エチル−４−メチルイミダゾール５ｇ、及び混合溶媒１３９６ｇ（トルエン：６９８ｇ、メチルエチルケトン：６９８ｇ）を混合することによりプライマー組成物を調製し、上記評価を行った。
【００４８】
［実施例６］
ノボラック型エポキシ樹脂（ＥＣＮ−１２９９）の配合量を３０ｇ、混合溶媒の配合量を１２１６ｇ（トルエン：６０８ｇ、メチルエチルケトン：６０８ｇ）に変更した以外は、実施例５と同様にしてプライマー組成物を調製し、上記評価を行った。
【００４９】
［実施例７］
ノボラック型エポキシ樹脂（ＥＣＮ−１２９９）の配合量を７０ｇ、混合溶媒の配合量を１５７６ｇ（トルエン：７８８ｇ、メチルエチルケトン：７８８ｇ）に変更した以外は、実施例５と同様にしてプライマー組成物を調製し、上記評価を行った。
【００５０】
［比較例３］
ノボラック型エポキシ樹脂（ＥＣＮ−１２９９）の配合量を２０ｇ、混合溶媒の配合量を１１２６ｇ（トルエン：１０１３ｇ、メチルエチルケトン：１１３ｇ）に変更した以外は、実施例５と同様にしてプライマー組成物を調製し、上記評価を行った。
【００５１】
［比較例４］
ノボラック型エポキシ樹脂（ＥＣＮ−１２９９）の配合量を８０ｇ、混合溶媒の配合量を１６６６ｇ（トルエン：５００ｇ、メチルエチルケトン：１１６６ｇ）に変更した以外は、実施例５と同様にしてプライマー組成物を調製し、上記評価を行った。
【００５２】
実施例５〜７及び比較例３〜４の結果を表１に示す。
【００５３】
【表２】
2007077358.tif 000008
【００５４】
表２に示されているように、実施例５〜７のプライマー組成物は、２５℃で１時間放置しても粘度変化がほとんどなく、さらにガラス転移温度及び引張強度に優れていた。
これに対して比較例３のプライマー組成物は、ガラス転移温度が低く、十分な耐熱性が得られなかった。また、比較例３のプライマー組成物は、粘度変化が大きかった。
以上のことからわかるように、本発明のプライマー組成物は、塗布作業中の粘度変化がほとんどなく、粘度管理が容易で作業性に優れ、且つ均一な厚さのプライマー層を形成することができる。
【図面の簡単な説明】
【００５５】
【図１】本発明の電気絶縁用注型品の断面図である。
【図２】プライマー組成物における混合溶媒の濃度と引張強度との関係を示す図である。
【符号の説明】
【００５６】
１  金属部品、２  エポキシ樹脂、３  プライマー層。
【図１】
2007077358.tif 000009
【図２】
2007077358.tif 000010